"イソプレン-イソブテン共重合体のハロゲン化物と、金属マグネシウム除去工程を経たハロゲン化4-ビニルフェニルマグネシウム及び/又はハロゲン化フェニルマグネシウムを含むグリニャール試薬とを触媒存在下で反応させ、イソプレン-イソブテン-スチリルイソプレン共重合体またはイソプレン-イソブテン-スチリルイソプレン-フェニルイソプレン共重合体を製造する方法。触媒と、金属マグネシウム除去工程を経たグリニャール試薬とのモル比が1:100~1:1である請求項1に記載の製造方法。イソプレン-イソブテン共重合体のハロゲン化物と、金属マグネシウム除去工程を経たグリニャール試薬とのモル比が1:100~1:1である請求項2に記載の方法。金属マグネシウム除去工程を経たグリニャール試薬溶液の濃度が0.1~2モル/Lである請求項1~3のいずれか一つに記載の方法。イソプレン-イソブテン共重合体のハロゲン化物は、塩素化ブチルゴムまたは臭素化ブチルゴムから選択される請求項1~4のいずれか一つに記載の方法。触媒は、CuCl、CuCl2、CuBr、CuBr2、CuI、CuI2、Li2CuCl4、NiCl2Ph2P-CH22-PPh2またはNiCl2Ph2P-CH23-PPh2である請求項1~5のいずれか一つに記載の方法。金属マグネシウム除去工程は遠心分離または濾過により行う工程である請求項1~6のいずれか一つに記載の方法。グリニャール試薬はテトラヒドロフラン溶液をさらに含む請求項1~7のいずれか一つに記載の方法。請求項1~8に記載の方法で製造されたイソプレン-イソブテン-スチリルイソプレン共重合体又はイソプレン-イソブテン-スチリルイソプレン-フェニルイソプレン共重合体を含有する架橋ゴム。そこで、本願発明の目的は、安価で製造可能なイソプレン-イソブテン-スチリルイソプレン共重合体又はイソプレン-イソブテン-スチリルイソプレン-フェニルイソプレン共重合体の新規製造方法およびその製造された共重合体を含む架橋ゴムを提供することである。本発明者らは、イソプレン-イソブテン共重合体のハロゲン化物X-IIRからスチリル化共重合体St-IIRを製造する方法について鋭意検討した結果、X-IIRとグリニャール試薬とで混合させる操作により、St-IIRを効率よく製造できることを見出し、本発明を完成するに至った。すなわち、本発明は以下のとおりである。[1]イソプレン-イソブテン共重合体のハロゲン化物と、金属マグネシウム除去工程を経たハロゲン化4-ビニルフェニルマグネシウム及び/又はハロゲン化フェニルマグネシウムを含むグリニャール試薬とを触媒存在下で反応させ、イソプレン-イソブテン-スチリルイソプレン共重合体またはイソプレン-イソブテン-スチリルイソプレン-フェニルイソプレン共重合体を製造する方法。[2]触媒と、金属マグネシウム除去工程を経たグリニャール試薬とのモル比が1:100~1:1である[1]に記載の製造方法。[3]イソプレン-イソブテン共重合体のハロゲン化物と、金属マグネシウム除去工程を経たグリニャール試薬とのモル比が1:100~1:1である[2]に記載の方法。[4]金属マグネシウム除去工程を経たグリニャール試薬溶液の濃度が0.1~2モル/Lである[1]~[3]のいずれか一つに記載の方法。[5]イソプレン-イソブテン共重合体のハロゲン化物は、塩素化ブチルゴムまたは臭素化ブチルゴムから選択される[1]~[4]のいずれか一つに記載の方法。[6]触媒は、CuCl、CuCl2、CuBr、CuBr2、CuI、CuI2、Li2CuCl4、NiCl2Ph2P-CH22-PPh2またはNiCl2Ph2P-CH23-PPh2である[1]~[5]のいずれか一つに記載の方法。[7]金属マグネシウム除去工程は遠心分離または濾過により行う工程である[1]~[6]のいずれか一つに記載の方法。[8]グリニャール試薬はテトラヒドロフラン溶液をさらに含む[1]~[7]のいずれか一つに記載の方法。[9][1]~[8]に記載の方法で製造されたイソプレン-イソブテン-スチリルイソプレン共重合体又はイソプレン-イソブテン-スチリルイソプレン-フェニルイソプレン共重合体を含有する架橋ゴム。本発明によれば、St-IIRを安価で簡易に製造することができる。以下、本発明について詳細に記述する。本発明は、に示すように一般式R’-X’で表される化合物Aと一般式RMgXで表される化合物Bと触媒とを撹拌、分離生成することでR-R’で表される生成物Cを生成する製造方法に関する。1.化合物A及びB本発明で使用されるハロゲン化物は上記化合物AまたはBで表されるハロゲン化化合物である。上記化合物Aにおいて、R’は有機基である。好ましくは、イソプレン-イソブテン共重合体である。また、X’はハロゲンである。好ましくは、臭素、塩素、ヨウ素である。上記化合物Bにおいて、Rは有機基である。好ましくは、炭化水素であり、より好ましくは、芳香族炭化水素であり、より好ましくはフェニル基及び/又はスチリル基である。さらに、Xはハロゲン化物である。好ましくは、臭素、塩素、ヨウ素である。上記化合物Bの具体例としては、塩化4-ビニルフェニルマグネシウム及び/又は塩化フェニルマグネシウム等が例示される。2.触媒本発明で使用される触媒は、炭素-炭素生成のためのクロスカップリング反応において通常用いられる触媒を使用することができる。例えば、CuCl、CuCl2、CuBr、CuBr2、CuI、CuI2、Li2CuCl4、NiCl2Ph2P-CH22-PPh2またはNiCl2Ph2P-CH23-PPh2であり、より好ましくは、Li2CuCl4である。3.溶媒本発明の反応で使用される溶媒は、反応を阻害しない溶媒であれば特に限定されないが、例えば、エーテル系溶媒テトラヒドロフランTHF,1,2-ジメトキシエタンDME、ジエチルエーテル、ジオキサンなど、含窒素系溶媒アセトニトリルなど、芳香族炭化水素系溶媒トルエン、ベンゼンなど、脂肪族炭化水素系溶媒等が挙げられる。通常、これらの溶媒を単独或いは混合して使用することができる。4.生成物C本発明で生成される生成物は上記化合物Cで表される。上記化合物Cの具体例としては、イソプレン-イソブテン-スチリルイソプレン-共重合体、イソプレン-イソブテン-スチリルイソプレン-フェニルイソプレン共重合体、等が例示される。5.化合物A、化合物B及び触媒の使用量本願における触媒/グリニャール試薬のモル比は、1:100~1:1、さらに好ましくは1:10~1:1、最も好ましくは1:5~1:1である。この範囲未満では反応が不十分であり、この範囲を越えるとグリニャール試薬の塩基性の影響でイソプレン-イソブテン共重合体からの脱ハロゲン化水素が起きるため、反応が不十分となる。また、イソプレン-イソブテン共重合体のハロゲン化物/グリニャール試薬のモル比は、1:100~1:1、さらに好ましくは1:50~1:1、最も好ましくは1:30~1:1である。この範囲未満では反応が不十分であり、この範囲を越えるとグリニャール試薬同士の反応が起こるおそれがある。さらに、グリニャール試薬溶液の濃度は、0.1~2モル/Lである。この範囲外ではグリニャール試薬との反応が集中して不均一になるため、反応が不十分になる。6.金属マグネシウム除去工程金属マグネシウム除去工程はグリニャール試薬に含まれる遊離して、浮遊した金属マグネシウムと、溶媒に溶解しているイソプレン-イソブテン共重合体のハロゲン化物のハロゲンとが結合して、イソプレン-イソブテン共重合体のハロゲン化マグネシウム結合体が生成され、イソプレン-イソブテン共重合体のハロゲン化物とカップリング反応することにより難溶性のポリマーとなってゲル化することを防ぐために行う図2参照。金属マグネシウム除去工程は遠心分離に限定されない。例えば、濾過であってもよい。遠心分離は、好ましくは2000~20000rpm、さらに好ましくは8000~16000rpm、最も好ましくは10000~13000rpmであり、1~30分、好ましくは5~20分、さらに好ましくは10分で行うことができる。回転数が低すぎるとマグネシウムの沈降が不完全になり、速すぎると空気との摩擦で発熱が激しくなり、グリニャール試薬が失活する。また処理時間は、短すぎる数分とマグネシウムの沈降が不完全となり、長すぎる30分と効率が低下する。好ましくは、12000rpm、10分で行うことができる。7.使用態様本発明で製造されたイソプレン-イソブテン-スチリルイソプレン共重合体は、電解コンデンサの封口ゴムの使用に限定されず、ブチルゴム特有の特性、例えば、気体不透過性能や振動吸収性能を活かした成型品に使用することができる。例えば、電解コンデンサの封口ゴム、インナーチューブ、防振ゴム、医療用部品医療用ゴム栓など、シール材などにも使用可能である。比較例イソプレン-イソブテン-スチリルイソプレン共重合体の合成以下の化3に表す反応によりイソプレン-イソブテン-スチリルイソプレン共重合体を合成することを試みた。具体的な方法は、臭素化ブチルゴムと二リチウム四塩化銅からなる触媒と、塩化4-ビニルフェニルマグネシウムからなるグリニャール試薬溶液とを用いるグリニャールカップリング反応によって合成を試みた。その結果、触媒Li2CuCl4の量を変えても、ゲル化するか反応不全が起こり、St-IIRが得られなかった。図1および表1は、イソプレン-イソブテン-スチリルイソプレン共重合体の合成でのグリニャールカップリング反応における触媒量の影響を示す。グリニャール試薬中に残留している金属マグネシウムなどによりポリマー同士がカップリング反応を起し、ゲル化が生じる。そこで、その原因を図2のように、グリニャール試薬に含まれる金属マグネシウムによって、溶媒に溶解している反応物である臭素化IIRが結合して、難溶性のポリマーとなってゲル化するのではないかと推測した。実施例1-1イソプレン-イソブテン-スチリルイソプレン共重合体の合成アリーン冷却管と滴下ロートをつけた100mLの二口ナスフラスコを窒素置換し、ここに予めトルエン/メタノール系で再沈精製し、ベンゼンから凍結乾燥した臭素化ブチルゴム臭素含量20.5グラムを入れる。ここに、Li2CuCl4のテトラヒドロフランTHF溶液濃度0.15mol/L7mLを加えてポリマーを溶解させ、さらに乾燥THFを加えて体積約30mLの溶液にする。ここに、予め遠心分離12000rpmで10分で金属マグネシウム粉末を沈殿させておいた塩化4-ビニルフェニルマグネシウムのTHF溶液1.2mol/L2.5mLを25°Cで滴下する。そのままの温度で24時間攪拌した後、多量のメタノールに注いでポリマーを沈殿させ、これを分離してからTHF/メタノール系で再沈精製し、SECUVならびにRI検出器、NMRによる解析を行った。その結果、グリニャール試薬溶液中の金属マグネシウムを遠心分離によって除去したものを用いると、ゲル化が防止され、図3に示すように、1H-NMR分析から、St-IIRが生成されたことが判明した。また、この成分について、サイズ排除クロマトグラフィー分析SEC:図4を行った。SECのRI示差屈折分析によってピーク位置から分子量、ピーク面積SRIからその濃度を検出することができ、UV紫外線分析によってピーク面積SUVから二重結合の量を検出することができる。図4は同量の臭素化IIRBr-IIRとSt-IIRの測定結果で、左図のピーク位置とピーク面積から同量のBr-IIRとSt-IIRであればピーク面積SRIはほぼ同等であることがわかる。そのため本反応では反応前後でSRIはほぼ一定であるといえる。そして、右図からSt-IIRのピーク面積SUVは大きく、Br-IIRのピーク面積はわずかであることがわかる。したがって、反応生成物のSUV/SRIからSt-IIRの生成状態がわかる。そこで、本発明の製造方法により得られた生成物をTHF/エタノール系で再沈精製し、SECによる解析を行った。その結果を図5に示す。上段の図がBr-IIR、中段の図が触媒/グリニャール試薬のモル比を1:1にした生成物、下段の図が1:3にした生成物である。上段に対して中段はSUV/SRIがわずかに大きいので、St-IIRが生成していることを示している。それに対して、下段の図は、UVの量が増大しており、St-IIRが多量に生成されていることを示している。以上のことから、触媒/グリニャール試薬のモル比は1:3以上が好ましいことがわかる。実施例1-2実施例1-1において、触媒/グリニャール試薬のモル比を1:100としたところ、St-IIRの生成が確認された。実施例2イソプレン-イソブテン-スチリルイソプレン-フェニルイソプレン共重合体の合成実施例1において、以下の化4に表す反応により、塩化4-ビニルフェニルマグネシウムのTHF溶液1.2mol/L2.5mLに代えて、塩化4-ビニルフェニルマグネシウム0.6mol/L、塩化フェニルマグネシウム0.6mol/LのTHF溶液の混合液2.5mLを用い、同様に反応物について、解析を行った。その結果、イソプレン-イソブテン-スチリルイソプレン-フェニルイソプレン共重合体が生成されたことが判明した。実施例3イソプレン-イソブテン-スチリルイソプレン共重合体架橋ゴムの合成イソプレン-イソブテン共重合体の臭化物と金属マグネシウム除去工程を経た塩化4-ビニルフェニルマグネシウムとを触媒存在下の反応によって得られたこの反応生成物について過酸化物であるジクミルパーオキサイドを用いてレオメータでトルク特性を測定した。その結果、最大トルクは9.08dNmであった。このことから、イソプレン-イソブテン共重合体の臭化物と金属マグネシウム除去工程を経た塩化4-ビニルフェニルマグネシウムとを触媒存在下の反応によってイソプレン-イソブテン-スチリルイソプレン共重合体St-IIRが生成し、この共重合体が過酸化物架橋してイソプレン-イソブテン-スチリルイソプレン共重合体を架橋してなるゴムの生成が確認された。また、イソプレン-イソブテン共重合体の臭化物に代えて、イソプレン-イソブテン共重合体の塩化物と金属マグネシウム除去工程を経た塩化4-ビニルフェニルマグネシウムとを触媒存在下の反応によって得られたイソプレン-イソブテン-スチリルイソプレン共重合体でも、この共重合体が過酸化物架橋してイソプレン-イソブテン-スチリルイソプレン共重合体を架橋してなるゴムの生成が確認された。実施例4イソプレン-イソブテン-スチリルイソプレン-フェニルイソプレン共重合体架橋ゴムの合成実施例3において、金属マグネシウム除去工程を経た塩化4-ビニルフェニルマグネシウムのTHF溶液1.2mol/L2.5mLに代えて、金属マグネシウム除去工程を経た塩化4-ビニルフェニルマグネシウム0.6mol/Lと、塩化フェニルマグネシウム0.6mol/LのTHF溶液の混合液2.5mLを用い、イソプレン-イソブテン共重合体の臭化物と触媒存在下の反応によって得られたイソプレン-イソブテン-スチリルイソプレン-フェニルイソプレン共重合体でも、この共重合体が過酸化物架橋してイソプレン-イソブテン-スチリルイソプレン-フェニルイソプレン共重合体を架橋してなるゴムの生成が確認された。"